(57)【要約】【課題】気温を下げることができるよう十分な保水性を有し、かつ、廃棄される羊毛屑及び綿屑を利用できる保水性コンクリートブロック、この保水性コンクリートブロックの製造方法及びこの保水性コンクリートブロックを用いた舗装構造を提供する。【解決手段】セメント１００質量部に対し、砂礫１５０〜２５０質量部と、１５〜４０ｍｍの長さに切断された羊毛糸１０〜２３質量部及び綿糸５〜１２質量部と、大鋸屑１０〜２０質量部と、水２００〜３００質量部とを含む攪拌混合物が固化してなり、保水可能な多孔質であることを特徴とする保水性コンクリートブロック１０である。【選択図】図１
2008274695.tif 000002
【特許請求の範囲】
【請求項１】
セメント１００質量部に対し、砂礫１００〜４００質量部と、１５〜４０ｍｍの長さに切断された羊毛糸及び綿糸並びに大鋸屑の群から選ばれる一種又は二種以上である充填材２０〜５５質量部と、水とを含む攪拌混合物が固化してなり、保水可能な多孔質であることを特徴とする保水性コンクリートブロック。
【請求項２】
前記充填材は、前記羊毛糸１０〜２３質量部、前記綿糸５〜１２質量部及び前記大鋸屑１０〜２０質量部の三種の組合せである請求項１記載の保水性コンクリートブロック。
【請求項３】
セメント１００質量部に対し、砂礫１００〜４００質量部及び水１５０〜５００質量部の混合物に大鋸屑１０〜２０質量部を入れて攪拌した後、
１５〜４０ｍｍの長さに切断された羊毛糸及び綿糸を合わせて１５〜３５質量部投入し、混ざり合う境界速度以上の速度で攪拌することを特徴とする保水性コンクリートブロックの製造方法。
【請求項４】
セメント１質量部と砂礫５〜２０質量部とからなり固化した下地層と、前記下地層の上に敷設された請求項１又は２記載の保水性コンクリートブロックとを有する舗装構造。
【請求項５】
前記保水性コンクリートブロックに注水する管を前記下地層に設備した請求項４記載の舗装構造。
【発明の詳細な説明】
【技術分野】
【０００１】
本発明は、歩道、住宅地の車道、駐車場、広場、ビルの屋上等の地面に敷設して舗装され、また、駐車場の車止め、道路の分離帯や分離ブロック等としても使用できる保水性コンクリートブロックとその製造方法に関し、さらに該ブロックを用いた舗装構造に関するものである。
【背景技術】
【０００２】
今日、環境問題が社会的関心となっている。環境問題の中には、都市部の気温が周辺部に比べて高くなるヒートアイランド現象や、二酸化炭素等の温室効果ガスの排出により地球全体の気温が上昇する温暖化等がある。
【０００３】
このうち、ヒートアイランド現象の一因として、都市部においては、大部分の地面がアスファルトやコンクリートで覆われていることにある。アスファルトやコンクリートで覆われている地面は、雨水がほとんど保持されずに流出してしまい、水の気化熱による冷却作用が期待できないからである。
【０００４】
そこで、特許文献１記載のように、コンクリートに保水性を持たせるため、植物繊維をセメントに対し、５質量％以上（上限については記載なし）配合したものが提案されている。実施例としては、セメントに対し、綿を８．３〜８．６質量％配合したものが記載されている。
【特許文献１】特開２００２−１７３３５３号公報
【０００５】
一方、繊維業界においては、製造過程等で生じた羊毛屑や綿屑が大量に廃棄され、焼却処理が行われている。この処理には、多大なコストがかかる上に、これらを焼却することは、動植物等の天然由来の廃棄物であっても、固定されていた炭素を大気中に炭酸ガスとして放出することになる。
【発明の開示】
【発明が解決しようとする課題】
【０００６】
しかし、特許文献１記載の保水性コンクリートでは、綿等の植物繊維の配合量が少ないことから、十分な保水性がない上に、繊維業界において、大量に廃棄・焼却されている綿屑を十分に利用することができない。
【０００７】
そこで、本発明は、高い保水性により地面の温度を長時間にわたり下げることができ、また大量の羊毛、綿及び大鋸屑の有効な再利用先ともなり炭酸ガスの放出量の削減にも寄与できる保水性コンクリートブロックと舗装構造を提供することを目的とする。
【課題を解決するための手段】
【０００８】
Ａ．本発明の保水性コンクリートブロック
本発明の保水性コンクリートブロックは、セメント１００質量部に対し、砂礫１００〜４００質量部と、１５〜４０ｍｍの長さに切断された羊毛糸及び綿糸並びに大鋸屑の群から選ばれる一種又は二種以上である充填材２０〜６０質量部と、水とを含む攪拌混合物が固化してなり、保水可能な多孔質であることを特徴とするものである。
多孔には、保水性コンクリートブロックの製造中（主に攪拌中）に混入した空気による微孔や糸等の充填材間の空隙等が含まれる。
【０００９】
Ｂ．本発明の保水性コンクリートブロック製造方法
本発明の保水性コンクリートブロック製造方法は、セメント１００質量部に対し、砂礫１００〜４００質量部及び水１５０〜５００質量部の混合物に大鋸屑１０〜２０質量部を入れて攪拌した後、１５〜４０ｍｍの長さに切断された羊毛糸及び綿糸を合わせて１５〜３５質量部投入し、混ざり合う境界速度以上の速度で攪拌することを特徴とする。
【００１０】
ここで、セメントと砂礫と大鋸屑と水とを攪拌した後に、羊毛糸及び綿糸を投入して攪拌するという二段階の手順をとるのは、最もこれらが均一に混合しやすい方法だからである。仮に、これら全てを一度に合わせて攪拌すると、充填材（特に糸）の添加量が格段に多いため、長時間かけてもなかなか混合しない。また、一段階目の攪拌の速度は特に高速でなくてもよいが、二段階目の攪拌は高速で行わないと、やはり長時間かけてもなかなか混合しない。そこで、二段階目の攪拌速度については、攪拌する混合機の種類にもよるので一律に数値で示すことは困難であるが、混合機の速度を上げていくと混ざり合いが進み始める速度があるので、かかる速度を本発明では「混ざり合う境界速度」としている。
本発明における各要素の態様を以下に例示する。
【００１１】
１．セメント
セメントとしては、特に限定されないが、普通ポルトランドセメント、早強ポルトランドセメント、高炉セメント等が例示できる。
【００１２】
２．砂礫
砂礫の大きさとしては、特に限定されないが、粒径０．５ｍｍ〜１０ｍｍ程度のものを例示できる。
【００１３】
３．充填材（フィラー）
３−１．羊毛糸
羊毛糸を用いるのは、所定の吸水性を備えるとともに、優れた弾力性を備えていて保水性コンクリートブロック中に保水のための空隙を形成しやすいからである。用いる羊毛は新品でもよいが、通常焼却処分されるような羊毛屑を用いると、その焼却処分に要する多大なコストを削減でき、また炭酸ガス放出量を削減できるため、好ましい。また、羊毛は純羊毛に限定されず、主たる羊毛に別繊維が混合したものでもよい。
羊毛糸として１５〜４０ｍｍの長さに切断されたものを用いるのは、１５ｍｍ未満であるとセメントスラリー中に均一に混ざり合いにくく、また、強度が低下するからであり、４０ｍｍを超えるとセメントスラリー中に均一に混ざり合いにくく、また、攪拌中に混合機の羽根等に巻きつくからである。この切断長さは２０〜３５ｍｍが好ましく、２５〜３０ｍｍがより好ましい。
羊毛糸の太さは、特に限定されないが、保水性コンクリートブロックの吸水率が安定することから、２〜７番手が好ましく、３〜５番手がより好ましい。
羊毛糸の色は、特に限定されないが、少なくとも保水性コンクリートブロックの表面部の形成に用いる羊毛糸の色が淡色であると、該表面部の色が淡色になり太陽光の吸熱が減少し、急速な水の蒸発を防いで保水性を長時間維持できる点で好ましい。
【００１４】
３−２．綿糸
綿糸を用いるのは、所定の弾力性を備えるとともに、優れた吸水性を備えていて保水性コンクリートブロックに高い保水性をもたらすからである。用いる綿は新品でもよいが、通常焼却処分されるような綿屑を用いると、上記羊毛糸と同じ理由で好ましい。また、綿は純綿に限定されず、主たる綿に別繊維が加わったものでもよい。
綿糸として１５〜４０ｍｍの長さに切断されたものを用いるのは、上記羊毛糸と同じ理由である。この切断長さは２０〜３５ｍｍが好ましく、２５〜３０ｍｍがより好ましい。
綿糸の太さは、特に限定されないが、上記羊毛糸と同じ理由で、２〜７番手が好ましく、３〜５番手がより好ましい。
綿糸の色は、特に限定されないが、上記羊毛糸と同じ理由で、少なくとも保水性コンクリートブロックの表面部の形成に用いる綿糸の色が淡色であると好ましい。
【００１５】
３−３．大鋸屑
大鋸屑を用いるのは、所定の弾力性を備えるとともに、優れた吸水性を備えていて保水性コンクリートブロックに高い保水性をもたらすからである。大鋸屑の木種類は、特に限定されない。大鋸屑の形状及び大きさは、特に限定されないが、片長４ｍｍの片状よりも小さい片状、粉粒状等が好ましい。
【００１６】
３−４．好ましい組合せ
上記羊毛糸、綿糸及び大鋸屑を単独で又は組合せて（混合して）コンクリートスラリー中に配合したときの知見として得られた、吸水性及び弾力性の評価を次の表１に示す。本発明は、同表の７通りのいずれをも含むものであるが、吸水性及び弾力性が共に「非常に良い」評価である、羊毛糸と大鋸屑との組合せ、羊毛糸と綿糸と大鋸屑との組合せの２通りが好ましく、さらに吸水性が特に良い綿糸と大鋸屑との組合せも好ましい。
【００１７】
【表１】
2008274695.tif 000003
評価  ○：良い、◎：非常に良い
【００１８】
４．配合量
セメント１００質量部に対する砂礫の配合量は１００〜４００質量部とするが、１５０〜３００質量部が好ましく、１５０〜２５０質量部がより好ましい。
セメント１００質量部に対する充填材の配合量は２０〜５５質量部とするが、次の配合量が好ましい。
（１）羊毛糸１５〜３５質量部と大鋸屑１０〜２０質量部との組合せ
（２）綿糸１５〜３５質量部と大鋸屑１０〜２０質量部との組合せ
（３）羊毛糸及び綿糸を合わせて１５〜３５質量部と大鋸屑１０〜２０質量部との組合せ（より好ましい例）
（４）羊毛糸１０〜２３質量部と綿糸５〜１２質量部と大鋸屑１０〜２０質量部との組合せ（最も好ましい例）
セメント１００質量部に対する水の配合量は１５０〜５００質量部とするが、２００〜４００質量部が好ましく、２００〜３００質量部がより好ましい。
【００１９】
本発明の舗装構造は、通水性を確保しかつ強度を確保するため、セメント１質量部と砂礫５〜２０質量部とからなる下地層と、下地層の上に敷設している上記保水性コンクリートブロックとを有するものである。
下地層の厚さとしては、特に限定されないが、２０〜５０ｍｍであることが好ましい。
２０ｍｍ未満では、下地層の平滑度及び舗装構造としての強度を確保することが難しくなり、５０ｍｍを超えると通水性が悪化するためである。
また、保水性コンクリートブロックに注水できるよう、注水用の管を下地層に設備していることが好ましい。
さらに、注水に雨水を使用できるよう、雨水を溜めておく貯水槽を設け、高温時に自動でこの雨水を注水できるような制御装置を有することがより好ましい。
【発明の効果】
【００２０】
本発明によれば、高い保水性により地面の温度を長時間にわたり下げることができ、また大量の羊毛、綿及び大鋸屑の有効な再利用先ともなり炭酸ガスの放出量の削減にも寄与できるという優れた効果が得られる。
【発明を実施するための最良の形態】
【００２１】
セメント１００質量部に対し、砂礫１５０〜２５０質量部と、１５〜４０ｍｍの長さに切断された羊毛糸１０〜２３質量部及び綿糸５〜１２質量部と、大鋸屑１０〜２０質量部と、水２００〜３００質量部とを含む攪拌混合物が固化してなり、保水可能な多孔質であることを特徴とする保水性コンクリートブロックである。
セメント１００質量部に対し、砂礫１５０〜２５０質量部及び水２００〜３００質量部の混合物に大鋸屑１０〜２０質量部を入れて攪拌した後、１５〜４０ｍｍの長さに切断された羊毛糸１０〜２３質量部及び綿糸５〜１２質量部を投入し、混ざり合う境界速度以上の速度で攪拌することを特徴とする保水性コンクリートブロックの製造方法である。
【実施例】
【００２２】
図１に示すように、本実施例の保水性コンクリートブロックは矩形平板状であり、寸法は適宜設定できるが、以下の例では一辺が３００ｍｍの正方形で、厚さが８０ｍｍである。
【００２３】
実施例１として、次の配合及び方法により保水性コンクリートブロックを製造した。
（１）先ず、回転羽根式の混合機に、セメント２．１８Ｋｇ（１００質量部）と、砂礫４．３７Ｋｇ（２００質量部）と、大鋸屑０．３１２Ｋｇ（１４．３質量部）と、水５．３Ｋｇ（２４３質量部）とを入れて攪拌し、均一に混合する。このときは、特に高速回転でなくてもよく混合する。
（２）その後、同混合物に、共に番手３番であり２５ｍｍ〜３０ｍｍの長さに切断した、羊毛糸０．３１２Ｋｇ（１４．３質量部）及び綿糸０．１６Ｋｇ（７．３質量部）を添加して、高速回転（例えば１００回／分（１．７Ｈｚ））で攪拌し、均一に混合する。なお、均一に混合した状態で、空気を大量に包含している。
（４）均一に混合された攪拌混合物を、一辺が３００ｍｍの正方形の型に厚さが８５ｍｍになるように注入し、その後、厚さが８０ｍｍになるよう圧縮して、固化させる。
（５）成形された保水性コンクリートブロックを養生し、乾燥させる。
【００２４】
また、実施例２として、上記実施例１に対し、大鋸屑の添加量を０．２５Ｋｇ（１１．５質量部）に減らし、水の添加量を５．１Ｋｇ（２３４質量部）に減らし、それ以外は実施例１と同様の配合及び方法により保水性コンクリートブロックを製造した。
【００２５】
さらに、比較例として、セメント２．１８Ｋｇ（１００質量部）と、砂礫４．３７Ｋｇ（２００質量部）と、水約２．１Ｋｇ（約５０質量部）との攪拌混合物（羊毛糸、綿糸及び大鋸屑が添加されていない）を成形して保水性コンクリートブロックを製造した。
【００２６】
上記にて作成した実施例１の保水性コンクリートブロックについて次の耐凍害性試験を行うとともに、実施例１，２及び比較例から得た試料について次の吸水性試験を行い、それぞれ評価した。
【００２７】
［耐凍害性試験］
ＪＩＳ  Ａ  ５２０９  ７、１２に準じて、試験を行った。
凍結融解及び観察の操作を１回として、これを４回繰り返した。その結果、試料である実施例１の保水性コンクリートブロックにひび割れ及びはがれは認められなかった。
【００２８】
［吸水率試験（６時間吸水）］
試料が恒量になるまで乾燥した後、試料全体が水没した状態で６時間吸水させた質量を測定した。吸水前後の質量の増加量を吸水前の質量で割って吸水率とした。得られた吸水率は、実施例１で４３．９質量％、実施例２で５６．９質量％、比較例で２４．２質量％であり、実施例１，２の高い吸水性が確認された。
【００２９】
図２に示すように、本実施例の舗装構造３０は、セメント１質量部と砂礫１０質量部とからなり固化した厚さ２５ｍｍの下地層２０に、貯水槽２１（図示略）に溜めておいた雨水を保水性コンクリートブロック１０に注水するため、１平米（ｍ２）当り１個の注水孔２３を設けた注水管２２を設備し、下地層２０の上に上記保水性コンクリートブロック１０を敷設している。また、温度センサー２４（検出器、図示略）により、気温を検出し、高温時、溜めておいた雨水を雨水注入口２５から注水管２２に注ぎ入れ、保水性コンクリートブロック１０に注水する。
【００３０】
本実施例によれば、（ａ）〜（ｄ）の効果が得られる。
（ａ）羊毛糸及び綿糸に、焼却処分される羊毛屑及び綿屑を用いることにより、これらの再活用が図れるとともに、炭酸ガスの放出量の削減にも寄与する。
（ｂ）羊毛糸及び綿糸を含むことにより、これらの毛細現象により多くの水を保水性コンクリートブロック中及びその下の地中に含ませることができる。
（ｃ）高温時、保水性コンクリートブロック等に含まれている多くの水を徐々に蒸発させ、地面の温度を長時間にわたり下げることができる。
（ｄ）番手３番の羊毛糸及び綿糸を用いることにより、吸水率の安定化が図れる。
（ｅ）−２０℃でも変化（割れ、はがれ）が生じないことから、冬季の寒さにも耐えることができる。
（ｆ）羊毛糸及び綿糸を含むことにより、従来の歩道に敷設されているブロックと比べ、割れ難くなる。
【００３１】
本実施例の舗装構造の用途としては、歩道、駐車場、住宅地の車道等が考えられ、本実施例の保水性コンクリートブロックの用途としては、ビル等の建造物の屋上、駐車場等の車止め等が考えられる。
【００３２】
なお、本発明は上記実施例に限定されるものではなく、発明の趣旨から逸脱しない範囲で適宜変更して具体化することができる。
【図面の簡単な説明】
【００３３】
【図１】本実施例の保水性コンクリートブロックの模式図である。
【図２】本実施例の舗装構造の模式図である。
【符号の説明】
【００３４】
１０    保水性コンクリートブロック
２０    下地層
３０    舗装構造
【図１】
2008274695.tif 000004
【図２】
2008274695.tif 000005